СПОСОБ ПОДГОТОВКИ ПОВЕРХНОСТИ БИНАРНЫХ И МНОГОКОМПОНЕНТНЫХ МАТЕРИАЛОВ

-3
4
2
1. Способ подготовки поверхности бинарных и многокомпонентных материалов, включающий подогрев в вакууме, выдержку, последующую обработку электронным лучом за один проход по изделию при толщине луча 500÷2000 мкм, отличающийся тем, что на подготовленную поверхность образца наносят рабочий слой толщиной 1÷150 мкм, при этом образец подогревают в вакууме при давлении не более 5÷10 Па до температуры (0,8·Тп±50)°С, выдерживают 2÷5 мин и обрабатывают ленточным параксиальным энергетическим лучом при удельной мощности (1,0÷20,0)·10 Вт/см, скорости 5÷100 см/с, а охлаждают до комнатной температуры со скоростью, при которой термонапряжения не влияют на кристаллическую структуру образца, и удаление рабочего слоя с поверхности образца.
2. Способ по п.1, отличающийся тем, что на поверхность пластины наносят рабочий слой, включающий не менее одного компонента, где, по крайней мере, один из компонентов в состоянии жидкой фазы растворяет материал образца.
3. Способ по п.1 или 2, отличающийся тем, что компоненты рабочего слоя подбирают с такими температурными коэффициентами расширения, при которых не происходит разрушение образца в течение технологического процесса, а также легко удаляют с поверхности образца и не оставляют трудноудаляемый шлам.
4. Способ по п.1, отличающийся тем, что обработку проводят ленточным параксиальным лазерным лучом в среде газа.
5. Способ по п.1, отличающийся тем, что обработку проводят ленточным параксиальным ионным лучом.